(57)【特許請求の範囲】
【請求項１】
金属塩または金属錯体を含む溶液とカルコゲニド塩を含む溶液とを反応させ、ＣＺＴＳ化合物ナノ粒子を製造することを具備し、
前記ナノ粒子を製造する温度は−６７℃以上、５℃以下であるＣＺＴＳ化合物半導体薄膜形成用ナノ粒子の製造方法。
【請求項２】
前記金属塩はハロゲン原子を含む請求項１に記載のＣＺＴＳ化合物半導体薄膜形成用ナノ粒子の製造方法
【請求項３】
前記金属塩はヨウ化金属塩である請求項１又は２に記載のＣＺＴＳ化合物半導体薄膜形成用ナノ粒子の製造方法。
【請求項４】
前記ヨウ化金属塩は、ＣｕＩ、ＺｎＩ2、及びＳｎＩ2からなる群から選ばれる少なくとも１種である請求項３に記載のＣＺＴＳ化合物半導体薄膜形成用ナノ粒子の製造方法。
【請求項５】
前記カルコゲニド塩は、Ｎａ2Ｓｅ及びＮａ2Ｓからなる群から選ばれる少なくとも１種である請求項１又は２に記載のＣＺＴＳ化合物半導体薄膜形成用ナノ粒子の製造方法。
【請求項６】
前記ナノ粒子は、Ｃｕ2-xＺｎ1+yＳｎＳzＳｅ4-z（０≦ｘ≦１、０≦ｙ≦１、０≦ｚ≦４）により表される化合物からなる請求項１又は２に記載のＣＺＴＳ化合物半導体薄膜形成用ナノ粒子の製造方法。
【請求項７】
前記ナノ粒子は、Ｃｕ2-xＳyＳｅ2-y（０≦ｘ≦１、０≦ｙ≦２）により表される化合物粒子、Ｚｎ2-xＳyＳｅ2-y（０≦ｘ≦１、０≦ｙ≦２）により表される化合物粒子、及びＳｎ2-xＳyＳｅ2-y（０≦ｘ≦１、０≦ｙ≦２）により表される化合物粒子を含んだ混合物である請求項１又は２に記載のＣＺＴＳ化合物半導体薄膜形成用ナノ粒子の製造方法。
【請求項８】
前記ナノ粒子の粒径は、１〜２００ｎｍである請求項１又は２に記載のＣＺＴＳ化合物半導体薄膜形成用ナノ粒子の製造方法。
【請求項９】
前記ナノ粒子を構成する化合物の各元素の組成比はＣｕ／（Ｚｎ＋Ｓｎ）＝０．６〜０．９９である請求項６に記載のＣＺＴＳ化合物半導体薄膜形成用ナノ粒子の製造方法。
【請求項１０】
請求項１又は２に記載の方法により製造されるナノ粒子を有機溶媒に分散させることを具備するＣＺＴＳ化合物半導体薄膜形成用インクの製造方法。
【請求項１１】
前記有機溶媒は、メタノール及びピリジンからなる群から選ばれる少なくとも１種である請求項１０に記載のＣＺＴＳ化合物半導体薄膜形成用インクの製造方法。
【請求項１２】
前記インクに、バインダとしてＳｅ化合物及びＳ化合物からなる群から選ばれる少なくとも１種を添加することを含む請求項１０または１１に記載のＣＺＴＳ化合物半導体薄膜形成用インクの製造方法。
【請求項１３】
前記インクに、バインダとしてチオ尿素を添加することを含む請求項１０または１１に記載のＣＺＴＳ化合物半導体薄膜形成用インクの製造方法。
【請求項１４】
前記インクに、バインダとしてＳｅ元素を含む粒子及びＳ元素を含む粒子からなる群から選ばれる少なくとも１種を添加することを含む請求項１０または１１に記載のＣＺＴＳ化合物半導体薄膜形成用インクの製造方法。
【請求項１５】
前記インクに、バインダとしてＳｅ粒子及びＳ粒子からなる群から選ばれる少なくとも１種を添加することを含む請求項１０または１１に記載のＣＺＴＳ化合物半導体薄膜形成用インクの製造方法。
【請求項１６】
前記インクにバインダとして添加する粒子の粒径は、１−２００ｎｍである請求項１４に記載のＣＺＴＳ化合物半導体薄膜形成用インクの製造方法。
【請求項１７】
請求項１０に記載の製造方法によって製造されるＣＺＴＳ化合物半導体薄膜形成用インクを塗布または印刷し、熱処理してなるＣＺＴＳ化合物半導体薄膜の製造方法。
【請求項１８】
基板上に形成された電極上に、請求項１０に記載の製造方法によって製造されるＣＺＴＳ化合物半導体薄膜形成用インクを塗布または印刷し、ＣＺＴＳ化合物半導体塗膜を形成する工程と、 前記ＣＺＴＳ化合物半導体塗膜を熱処理してＣＺＴＳ化合物半導体薄膜からなる光吸収層を形成する工程とを具備する太陽電池の製造方法。
【請求項１９】
前記ＣＺＴＳ化合物半導体塗膜の熱処理温度は、４５０℃〜６５０℃である請求項１８に記載の太陽電池の製造方法。
【発明の詳細な説明】
【技術分野】
【０００１】
本発明は、ナノ粒子の製造方法、そのナノ粒子を含有する化合物半導体薄膜形成用インクおよびその製造方法、そのインクを用いて作製された化合物半導体薄膜、その化合物半導体薄膜を備える太陽電池、およびその太陽電池の製造方法に関する。
【背景技術】
【０００２】
太陽電池は、光起電力効果を利用して光エネルギを電気エネルギに変換する装置であり、地球温暖化防止および枯渇資源代替対策などの観点から、近年、注目されている。太陽電池に用いられている半導体は、単結晶Ｓｉ、多結晶Ｓｉ、アモルファスＳｉ、ＣｄＴｅ、ＣｕＩｎ1-xＧａxＳｅ2（ＣＩＧＳ）、Ｃｕ2ＺｎＳｎ(Ｓ,Ｓｅ)4（ＣＺＴＳ）、ＧａＡｓ、ＩｎＰなどが知られている。これらの中でも、Ｃｕ2ＺｎＳｎ(Ｓ,Ｓｅ)4(ＣＺＴＳ)は、光吸収係数が大きく、太陽電池に適したバンドギャップエネルギー（１．４〜１．５ｅＶ）を持ち、しかも、環境負荷が少なく、希少元素を含まないという特徴がある。現在商業化されているＣＩＳ（ＣｕＩｎＳｅ2）薄膜太陽電池やＣｄＴｅ薄膜太陽電池の代替品としての未来型太陽電池用に期待されている。【０００３】
ＣＺＴＳ化合物半導体の作製方法としては、これまで種々の提案がある。例えば、特許文献１には、スパッタ法を用いてＭｏコートしたＳＬＧ基板上に、Ｃｕ、ＺｎＳ、及びＳｎＳを原料として用いてＣＺＴＳ前駆体を作製し、これを硫化水素２０％雰囲気中５８０℃で２時間加熱処理してＣＺＴＳ薄膜を作製する方法が提案されている。【０００４】
しかし、この方法によると、硫黄やＳｎＳの融点が低いため、スパッタ時にプラズマの影響により硫黄が選択的に蒸発してしまい、所望の組成比のＣＺＴＳ薄膜を得ることは困難である。また、スパッタのような真空プロセスを用いる場合、設備投資が高く、電力消費が多く、コストが割高となってしまう。【０００５】
上述の問題を改善するため、特許文献２には、Ｃｕ2Ｓ、Ｚｎ、ＳｎＳｅ、Ｓ、及びＳｅをヒトラジン溶媒に溶かし、熱アニールによりＣＺＴＳ化合物半導体を作製する方法が提案されている。この方法によると、スパッタ時に硫黄が選択蒸発される現象がなく、非真空プロセスを用いている為、設備投資などを抑えることができ、低コストの実現が可能となる。【０００６】
しかし、この方法では、有毒で爆発しやすい溶媒であるヒトラジンを使用するため、取扱に特別な注意を払う必要があり、環境への負荷が高いという問題がある。そのため、この方法では、工業的規模による量産化が困難である。
【先行技術文献】
【特許文献】
【０００７】
【特許文献１】特開２００９−２６８９１号公報
【特許文献２】ＵＳ  ２０１１／００９７４９６
【発明の概要】
【発明が解決しようとする課題】
【０００８】
本発明は、上記事情に鑑みてなされたものであって、低コストの太陽電池の製造を可能とするＣＺＴＳ化合物半導体薄膜作製用ナノ粒子の製造方法、そのナノ粒子を含有する化合物半導体薄膜形成用インクおよびその製造方法、そのインクを用いて作製された化合物半導体薄膜、そのＣＺＴＳ化合物半導体薄膜を備える太陽電池、およびその太陽電池の製造方法を提供することを目的とする。
【課題を解決するための手段】
【０００９】
上記課題を解決するために、本発明の第１の態様は、金属塩または金属錯体を含む溶液とカルコゲニド塩を含む溶液を反応させ、ＣＺＴＳ化合物ナノ粒子を製造することを具備し、前記ナノ粒子を製造する温度は−６７℃以上、５℃以下であるＣＺＴＳ化合物半導体薄膜形成用ナノ粒子の製造方法を提供する。
【００１０】
このようなＣＺＴＳ化合物半導体薄膜形成用ナノ粒子の製造方法において、前記ナノ粒子を製造する温度を、−６７℃以上、２５℃以下とすることができ、より好ましい温度は−５℃以上、５℃以下である。【００１１】
前記金属塩として、ハロゲン原子を含むものを用いることができる。【００１２】
前記金属塩として、ヨウ化金属塩を用いることができる。【００１３】
前記ヨウ化金属塩として、ＣｕＩ、ＺｎＩ2、及びＳｎＩ2からなる群から選ばれる少なくとも１種類以上を用いることが出来る。【００１４】
前記カルコゲニド塩として、Ｎａ2Ｓｅ及びＮａ2Ｓからなる群から選ばれる少なくとも１種類以上を用いることができる。【００１５】
前記ナノ粒子は、Ｃｕ2-xＺｎ1+yＳｎＳzＳｅ4-z（０≦ｘ≦１、０≦ｙ≦１、０≦ｚ≦４）により表される化合物からなるものとすることができる。【００１６】
前記ナノ粒子は、Ｃｕ2-xＳyＳｅ2-y（０≦ｘ≦１、０≦ｙ≦２）、Ｚｎ2-xＳyＳｅ2-y（０≦ｘ≦１、０≦ｙ≦２）、及びＳｎ2-xＳyＳｅ2-y（０≦ｘ≦１、０≦ｙ≦２）からなる群から選ばれる式により表される化合物の少なくとも１種類以上とすることができる。【００１７】
前記ナノ粒子として、粒径１〜２００ｎｍのものを用いることができる。【００１８】
前記ナノ粒子として、構成する化合物の各元素の組成比がＣｕ／（Ｚｎ＋Ｓｎ）＝０．６〜０．９９であるものを用いることができる。【００２１】
本発明の第２の態様は、本発明の第１の態様に係る製造方法により製造されるナノ粒子を有機溶媒に分散させることを具備するＣＺＴＳ化合物半導体薄膜形成用インクの製造方法を提供する。
【００２２】
前記有機溶媒として、メタノール及びピリジンからなる群から選ばれる少なくとも１種を用いることができる。【００２３】
前記インクに、バインダとしてＳｅ化合物及びＳ化合物からなる群から選ばれる少なくとも１種を添加することができる。【００２４】
前記インクに、バインダとしてチオ尿素を追加することができる。【００２５】
前記インクに、バインダとしてＳｅ元素を含む粒子及びＳ元素含む粒子からなる群から選ばれる少なくとも１種を添加することができる。【００２６】
前記インクに、バインダとしてＳｅ粒子及びＳ粒子からなる群から選ばれる少なくとも１種を添加することができる。【００２７】
前記インクに添加するナノ粒子として、粒径１−２００ｎｍのものを用いることができる。【００２８】
本発明の第３の態様は、本発明の第２の態様に係る製造方法により製造されるＣＺＴＳ化合物半導体薄膜形成用インクを塗布または印刷し、熱処理してなるＣＺＴＳ化合物半導体薄膜の製造方法を提供する。
【００３０】
本発明の第４の態様は、基板上に形成された電極上に、本発明の第２の態様に係る製造方法により製造されるＣＺＴＳ化合物半導体薄膜形成用インクを塗布または印刷し、ＣＺＴＳ化合物半導体塗膜を形成する工程と、前記ＣＺＴＳ化合物半導体塗膜を熱処理してＣＺＴＳ化合物半導体薄膜からなる光吸収層を形成する工程とを具備する太陽電池の製造方法を提供する。
【００３１】
前記ＣＺＴＳ化合物半導体塗膜の熱処理温度は、４６０℃〜６５０℃とすることが出来る。
【発明の効果】
【００３２】
本発明によれば、低コストで、環境負荷が少なく、工業的規模での量産化を可能とする、ＣＺＴＳ化合物半導体薄膜作製用ナノ粒子の製造方法、そのナノ粒子を含有する化合物半導体薄膜形成用インクおよびその製造方法、そのインクを用いて作製された化合物半導体薄膜、そのＣＺＴＳ化合物半導体薄膜を備える太陽電池、およびその太陽電池の製造方法が提供される。
【図面の簡単な説明】
【００３３】
【図１】本発明の実施形態に係る太陽電池の構成を模式的に示す縦断側面図である。
【図２】本発明の実施形態に係る半導体薄膜形成用インクの塗膜の熱処理温度を求めるための、ｉｎ−ｓｉｔｕ  ＸＲＤの測定結果を示す特性図である。
【発明を実施するための形態】
【００３４】
以下、本発明の実施形態について図面を参照して説明する。
【００３５】
なお、本明細書で用いているＣＺＴＳ化合物とは、Ｃｕ2ＺｎＳｎ（Ｓ，Ｓｅ）4なる基本構造を有し、ＣｕＩｎＳｅ（ＣＩＳ）化合物のＩｎをＺｎ，Ｓｎで、ＳｅをＳで置換した化合物半導体である。
【００３６】
まず、本発明の第１の実施形態について説明する。
【００３７】
本発明の第１の実施形態に係るナノ粒子の製造方法は、金属塩または金属錯体を含む溶液と、カルコゲニド塩を含む溶液とを反応させ、ＣＺＴＳ化合物半導体薄膜形成用ナノ粒子を製造することを特徴とする。
【００３８】
金属塩または金属錯体としては、ＣｕＩ、ＣｕＳＯ4、Ｃｕ（ＮＯ3）2、Ｃｕ（ＣＨ3ＣＯＯ）2、ＺｎＩ2、ＺｎＳＯ4、Ｚｎ（ＮＯ3）2、Ｚｎ（ＣＨ3ＣＯＯ）2、ＳｎＩ2、ＳｎＳＯ4、Ｓｎ（ＣＨ3ＣＯＯ）2などを用いることが出来る。
【００３９】
金属塩としては、ハロゲン原子を含むものが好ましい。ハロゲン原子を含む金属塩として、例えば、ＣｕＣｌ2、ＣｕＢｒ、ＣｕＩ、ＺｎＣｌ2、ＺｎＢｒ2、ＺｎＩ2、ＳｎＣｌ2、ＳｎＢｒ2、ＳｎＩ等を挙げることができる。ＣｕＩ、ＺｎＩ2、ＳｎＩ2からなる群から選ばれた少なくとも１種が特に好ましい。
【００４０】
カルコゲニド塩としては、Ｋ2Ｓｅ、Ｎａ2Ｓｅ、Ｋ2Ｓ、Ｎａ2Ｓなどを用いることができる。これらの混合物を用いることもできる。
【００４１】
カルコゲニド塩としてＮａ2Ｓｅ、Ｎａ2Ｓを用いた場合、これとヨウ化金属との反応の副生成物であるＮａＩは、有機溶媒への溶解度が高いため、遠心分離などの方法で簡単にナノ粒子と分離できるので好ましい。
【００４２】
ナノ粒子の製造温度は−６７℃以上、２５℃以下であることが望ましい。温度が２５℃を超えると、反応速度が速くなり、粒径の制御が困難となる傾向となる。また、温度が−６７℃未満になると、反応速度が遅くなり、製造時間が長くなる傾向となる。より好ましい温度は、−５℃以上、５℃以下である。
【００４３】
金属塩または金属錯体を含む溶液と、カルコゲニド塩を含む溶液との反応生成物であるナノ粒子は、例えば、式Ｃｕ2-xＺｎ1+yＳｎＳzＳｅ4-z（０≦ｘ≦１、０≦ｙ≦１、０≦ｚ≦４）により表される化合物粒子とすることが出来る。
【００４４】
また、Ｃｕ2-xＳyＳｅ2-y（０≦ｘ≦１、０≦ｙ≦２）、Ｚｎ2-xＳyＳｅ2-y（０≦ｘ≦１、０≦ｙ≦２）、Ｓｎ2-xＳyＳｅ2-y（０≦ｘ≦１、０≦ｙ≦２）により表される化合物粒子からなる群の少なくとも１種以上の混合物とすることもできる。Ｃｕ（ＩＢ族）、Ｚｎ（IIＢ族）、Ｓｎ（IVＢ族）、Ｓ（VIＢ族）および／またはＳｅ（VIＢ族）を含有するこうした化合物は、一般にＣＺＴＳ系化合物と称される。
【００４５】
本発明の方法で製造されたナノ粒子の平均粒径は、１ｎｍ以上２００ｎｍ以下であることが好ましい。ナノ粒子の平均粒径が２００ｎｍより大きくなると、ＣＺＴＳ化合物半導体薄膜の熱処理工程において、ＣＺＴＳ化合物半導体薄膜に隙間ができやすく、表面粗さが高くなり、光電変換効率が低下する傾向となる。
【００４６】
一方、ナノ粒子の平均粒径が１ｎｍ未満であると、微粒子が凝集しやすくなり、インクの調製が困難となる。なお、ナノ粒子の平均粒径は、５ｎｍ以上１００ｎｍ以下であることがより好ましい。なお、ナノ粒子の平均粒径とは、ＳＥＭ（走査型電子顕微鏡）またはＴＥＭ（透過型電子顕微鏡）を用いて観察した金属ナノ粒子の最短径を平均したものである。
【００４７】
ナノ粒子を構成する化合物または混合物の各元素の組成比は、好ましくはＣｕ／（Ｚｎ＋Ｓｎ）＝０．６〜０．９９であり、より好ましくは０．８〜０．９である。Ｃｕ／（Ｚｎ＋Ｓｎ）の比は１以上では半金属のＣｕＳが生成しやくなり、ＣＺＴＳ薄膜の抵抗が低くなりすぎて、光電変換効率が低くなるおそれがある。また、Ｃｕ／（Ｚｎ＋Ｓｎ）の比が０．６未満になると半導体のキャリア濃度が少なくなり、光電変換効率が低くなることがある。
【００４８】
以上説明した本実施形態に係る方法で得られたナノ粒子を有機溶媒に分散して、ＣＺＴＳ化合物半導体薄膜形成用インクを製造することができる。
【００４９】
有機溶媒としては、特に制限はなく、たとえば、アルコール、エーテル、エステル、脂肪族炭化水素、脂環族炭化水素、芳香族炭化水素などを使用することができる。好ましい有機溶媒は、メタノール、エタノール、ブタノール等の炭素数１０未満のアルコール、ジエチールエーテル、ペンタン、ヘキサン、シクロヘキサン、トルエンであり、特に好ましい有機溶媒は、メタノール、ピリジン、トルエン、ヘキサンである。
【００５０】
このＣＺＴＳ化合物半導体薄膜形成用インクには、ナノ粒子を有機溶媒中に効率よく分散させるために、分散剤を配合することができる。分散剤としては、チオール類、セレノール類、炭素数１０以上のアルコール類等を挙げることができる。
【００５１】
また、ＣＺＴＳ化合物半導体薄膜形成用インクには、緻密な半導体薄膜を得るために、バインダを配合することも可能である。バインダとしては、Ｓｅ粒子、Ｓ粒子、Ｓｅ化合物、Ｓ化合物など用いることができる。また、バインダとしては、チオ尿素を添加してもよい。なお、有機溶媒中の固形分の濃度は、特に制限されないが、通常は、１〜２０重量％である。
【００５２】
バインダとして添加される粒子の粒径は、１〜２００ｎｍとすることができる。バインダとして添加される粒子の粒径は、前述のナノ粒子の粒径より小さいことが好ましい。
【００５３】
次に、本発明の第２の実施形態に係るＣＺＴＳ化合物半導体薄膜について説明する。
【００５４】
本発明の第２の実施形態に係るＣＺＴＳ化合物半導体薄膜は、上述したＣＺＴＳ化合物半導体薄膜形成用インクを基体上に塗布または印刷し、乾燥して有機溶媒を除去し、次いで熱処理することにより形成されたものである。
【００５５】
塗布方法としては、ドクタ法、スピンコーティング法、スリットコーティング法、スプレ法等が挙げられ、印刷方法としては、グラビア印刷法、スクリーン印刷法、反転オフセット印刷法、凸版印刷法等が挙げられる。
【００５６】
塗布または印刷により形成された塗膜の膜厚は、乾燥および熱処理後のＣＺＴＳ化合物半導体薄膜の膜厚が０．５〜１０μｍ、たとえば、２μｍ程度になるような膜厚が好ましい。熱処理は、加熱炉によるアニールのほか、ラピッドサーマルアニール（ＲＴＡ）によっても行うことができる。
【００５７】
熱処理温度は、ＣＺＴＳ化合物半導体の結晶化に必要な温度である必要があるため、３５０℃以上であるのが望ましい。基板としてガラス基板を用いる場合には、ガラス基板に耐え得る温度である必要があるため、熱処理温度は、６５０℃以下、特に５５０℃以下であるのが望ましい。好ましい範囲４５０℃〜６５０℃であり、さらに好ましい範囲４５０℃〜５５０℃である。
【００５８】
なお、本発明者らの実験によると、熱処理温度が４６０〜５００℃において、ＣＺＴＳ化合物半導体の結晶化が急速に進行することが確認されている。従って、ＣＺＴＳ化合物半導体薄膜形成用インクの塗膜の熱処理温度は、４６０〜５００℃であるのが最も好ましい。
【００５９】
熱処理雰囲気としては、窒素雰囲気、アルゴン雰囲気、フォーミングガス雰囲気、水素雰囲気、Ｓｅガス雰囲気、Ｓガス雰囲気、Ｈ2Ｓｅガス雰囲気、およびＨ2Ｓガス雰囲気等から選択される少なくとも1種を使用することが出来る。ＳｅガスおよびＳガスの両方を雰囲気で処理した場合には、バンド構造を制御することができる。グレードバンドを形成するためには、膜をまずＳｅ元素を含む雰囲気で処理した後、Ｓ元素含む雰囲気で処理することが好ましい。
【００６０】
本発明者らによる実験及びその結果を以下に示す。
【００６１】
基体としてのＰｔ板上に、Ｃｕ−Ｚｎ−Ｓｎ−Ｓｅ−Ｓナノ粒子を含むインクを塗布し、４００℃〜６００℃の範囲で熱処理温度を変えて熱処理を行い、ｉｎ−ｓｉｔｕ  ＸＲＤにより分析を行った。なお、用いたＣｕ−Ｚｎ−Ｓｎ−Ｓｅ−Ｓ塗膜の組成比は、下記の通りである。
【００６２】
Ｃｕ／（Ｚｎ＋Ｓｎ）＝０．７４
Ｚｎ／Ｓｎ＝１．３
Ｃｕ／Ｓｎ＝１．７
ｉｎ−ｓｉｔｕ  ＸＲＤの測定条件は、下記の通りである。
【００６３】
測定雰囲気：窒素雰囲気
測定範囲：２５〜３５ｄｅｇ
昇温速度：１０℃／分
スキャンスピード：１０ｄｅｇ／分
なお、設定温度になってから２分間保持した後、ＸＲＤスキャンを開始した。
【００６４】
測定結果を図２に示す。
【００６５】
図２から、４６０〜５００℃の狭い温度範囲において、ＣＺＴＳ化合物の結晶化が急速に進行していることがわかる。
【００６６】
次に、本発明の第３の実施形態に係る太陽電池について説明する。
【００６７】
図１は、本発明の第３の実施形態に係る太陽電池の構成を模式的に示す縦断側面図である。図１に示す太陽電池では、基板１０１上に裏面電極１０２が形成されている。基板１０１としては、ソーダライムガラス、金属板、プラスチックフィルムなどを用いることができる。
【００６８】
裏面電極１０２としては、モリブデン（Ｍｏ）、ニッケル（Ｎｉ）、銅（Ｃｕ）などの金属を用いることができる。また、公知のカーボン、グラフェンなどのカーボン系電極を用いることもできる。さらに、公知のＩＴＯ、ＺｎＯなどの透明導電膜を用いることもできる。
【００６９】
裏面電極１０２上に、上述した第２の実施形態に係るＣＺＴＳ化合物半導体薄膜が、光吸収層１０３として形成されている。すなわち、光吸収層１０３は、上述したＣＺＴＳ化合物半導体薄膜形成用インクを裏面電極１０２上に塗布し、乾燥し、熱処理することにより形成される。この光吸収層が光電変換を行う。
【００７０】
光吸収層１０３上には、バッファ層１０４、ｉ層１０５、およびｎ層１０６が順次形成されている。バッファ層１０４としては、公知のＣｄＳ、Ｚｎ（Ｓ，Ｏ，ＯＨ）、Ｉｎ2Ｓ3を用いることができる。ｉ層１０５としては、公知のＺｎＯなどの金属酸化物を用いることができる。また、ｎ層１０６としては、公知のＡｌ、Ｇａ、Ｂなどを添加したＺｎＯを用いることができる。
【００７１】
そして、ｎ層１０６上に表面電極１０７を形成して、太陽電池が完成する。表面電極１０７としては、公知のＡｌ、Ａｇなどの金属を用いることができる。また、公知のカーボン、グラフェンなどのカーボン系電極を用いることもできる。さらに、公知のＩＴＯ、ＺｎＯなどの透明導電膜を用いることもできる。
【００７２】
なお、図示していないが、ｎ層１０６上に、光の反射を抑え、より多い光を光吸収層で吸収させる役割を有する反射防止膜を設けることも可能である。反射防止膜の材質は特に制限されないが、たとえば、フッ化マグネシウム（ＭｇＦ2）を用いることができる。反射防止膜の膜厚は、１００ｎｍ程度が適当である。
【００７３】
以上のように構成される第３の実施形態に係る太陽電池は、ナノ粒子を分散したＣＺＴＳ化合物半導体薄膜形成用インクを塗布または印刷し、乾燥および熱処理することにより、光吸収層を形成しているため、特許文献１に示す方法に比較し、大面積化がしやすく、低コスト化が可能となる。また、特許文献２に示すヒトラジンを溶媒として使用する方法に比較し、環境への負荷を低減でき、工業的規模での量産化がしやすくなる。
【実施例】
【００７４】
以下、本発明を実施例に基づいて詳細に説明するが、本発明はこの実施例に限定されるものではない。【００７５】
（実施例１）
（Ｃｕ−Ｚｎ−Ｓｎ−Ｓｅ−Ｓナノ粒子の製造）
ＣｕＩ、ＺｎＩ2、及びＳｎＩ2をピリジンに溶解した溶液を、Ｎａ2ＳｅとＮａ2Ｓをメタノールに溶解した溶液と、Ｃｕ／Ｚｎ／Ｓｎ／Ｓｅ／Ｓ＝２．５／１．５／１．２５／２／２になるように混合した。この混合物を不活性ガス雰囲気下において０℃で反応させ、Ｃｕ−Ｚｎ−Ｓｎ−Ｓｅ−Ｓナノ粒子を製造した。走査顕微鏡による観察の結果、得られたＣｕ−Ｚｎ−Ｓｎ−Ｓｅ−Ｓナノ粒子の平均粒径は８０ｎｍであった。反応溶液を濾過し、メタノールで洗浄した後、得られたＣｕ−Ｚｎ−Ｓｎ−Ｓｅ−Ｓナノ粒子をピリジンとメタノールの混合液に分散させた。【００７６】
（インクの作製）
以上のようにして得たＣｕ−Ｚｎ−Ｓｎ−Ｓｅ−Ｓナノ粒子分散液に、バインダとしてチオ尿素を、Ｃｕ−Ｚｎ−Ｓｎ−Ｓｅ−Ｓナノ粒とチオ尿素の重量比は３：２となるように加えた。この混合物の固形分が５重量％になるように、更にメタノールを加え、インクを調製した。【００７７】
次に、図１に示す構造の太陽電池セルを以下のようにして製造した。【００７８】
（裏面電極１０２の形成）
ソーダライムガラス１０１の上に、スパッタ法を用いて、Ｍｏ層からなる裏面電極１０２を形成した。【００７９】
（光吸収層１０３の形成）
裏面電極１０２の上に、上述のようにして得たＣＺＴＳ化合物半導体薄膜形成用インクをドクタ法により塗布し、２５０℃のオーブンで溶剤を蒸発した後、５００℃で３０分間加熱することにより、膜厚２μｍのＣＺＴＳＳｅからなる光吸収層１０３を形成した。【００８０】
（バッファ層１０４の形成）
光吸収層１０３を形成した構造体を、それぞれのモル濃度が０．００１５Ｍ、０．００７５Ｍ、および１．５Ｍの硫酸カドミウム（ＣｄＳＯ4）、チオ尿素（ＮＨ2ＣＳＮＨ2）、アンモニア水（ＮＨ4ＯＨ）を加えた７０℃の混合水溶液中に浸漬し、光吸収層１０３上に膜厚５０ｎｍのＣｄＳからなるバッファ層１０４を形成した。【００８１】
（ｉ層１０５の形成）
バッファ層１０４の上に、ジエチル亜鉛と水を原料として、ＭＯＣＶＤ法を用いて、厚さ５０ｎｍのＺｎＯからなるｉ層１０５を形成した。【００８２】
（ｎ層１０６の形成）
ｉ層１０５の上に、ジエチル亜鉛、水、およびジボランを原料として、ＭＯＣＶＤ法を用いて厚さが１μｍのＺｎＯ：Ｂからなるｎ層１０６を形成した。【００８３】
（表面電極１０７の形成）
ｎ層１０６上に、蒸着法を用いて、厚さが０．３μｍのＡｌからなる表面電極１０７を形成した。【００８４】
以上により、ＣＺＴＳ太陽電池セルが完成した。【００８５】
（実施例２）
（Ｃｕ−Ｚｎ−Ｓｎ−Ｓｅナノ粒子の製造）
ＣｕＩ、ＺｎＩ2、及びＳｎＩ2をピリジンに溶解した溶液を、Ｎａ2Ｓｅをメタノールに溶解した溶液と、Ｃｕ／Ｚｎ／Ｓｎ／Ｓｅ＝２／１．５／１．２／３．７になるように混合した。この混合物を不活性ガス雰囲気下において０℃で反応させ、Ｃｕ−Ｚｎ−Ｓｎ−Ｓｅナノ粒子を製造した。走査顕微鏡による観察の結果、得られたＣｕ−Ｚｎ−Ｓｎ−Ｓｅナノ粒子の平均粒径は５０ｎｍであった。反応溶液を濾過し、メタノールで洗浄した後、得られたＣｕ−Ｚｎ−Ｓｎ−Ｓｅナノ粒子をピリジンとメタノールの混合液に分散させた。【００８６】
（インクの作製）
以上のようにして得たＣｕ−Ｚｎ−Ｓｎ−Ｓｅナノ粒子分散液に、バインダとしてチオ尿素を、Ｃｕ−Ｚｎ−Ｓｎ−Ｓｅナノ粒とチオ尿素の重量比は３：２となるように加えた。この混合物の固形分が５重量％になるように、更にメタノールを加え、インクを調製した。【００８７】
次に、実施例１と同様なプロセスで太陽電池セルを作製した。【００８８】
上記実施例１および２により製造された太陽電池セルについて、標準太陽光シミュレータ（光強度：１００ｍＷ／ｃｍ2、エアマス：１．５）による評価を行った。その結果、光電変換効率が３．１％と２．５％という高い値が得られた。このことは、低コストで取扱しやすく、かつ環境負荷が少ない作製法により、優れた特性のＣＺＴＳ太陽電池が得られたことを示している。
以下に、当初の特許請求の範囲に記載していた発明を付記する。
［１］
金属塩または金属錯体を含む溶液とカルコゲニド塩を含む溶液とを反応させ、ＣＺＴＳ化合物ナノ粒子を製造することを具備するＣＺＴＳ化合物半導体薄膜形成用ナノ粒子の製造方法。
［２］
前記ナノ粒子を製造する温度は−６７℃以上、２５℃以下である［１］に記載のＣＺＴＳ化合物半導体薄膜形成用ナノ粒子の製造方法。
［３］
前記金属塩はハロゲン原子を含む［１］または［２］に記載のＣＺＴＳ化合物半導体薄膜形成用ナノ粒子の製造方法
［４］
前記金属塩はヨウ化金属塩である［１］〜［３］のいずれかに記載のＣＺＴＳ化合物半導体薄膜形成用ナノ粒子の製造方法。
［５］
前記ヨウ化金属塩は、ＣｕＩ、ＺｎＩ2、及びＳｎＩ2からなる群から選ばれる少なくとも１種である［４］に記載のＣＺＴＳ化合物半導体薄膜形成用ナノ粒子の製造方法。
［６］
前記カルコゲニド塩は、Ｎａ2Ｓｅ及びＮａ2Ｓからなる群から選ばれる少なくとも１種である［１］〜［３］のいずれかに記載のＣＺＴＳ化合物半導体薄膜形成用ナノ粒子の製造方法。
［７］
前記ナノ粒子は、Ｃｕ2-xＺｎ1+yＳｎＳzＳｅ4-z（０≦ｘ≦１、０≦ｙ≦１、０≦ｚ≦４）により表される化合物からなる［１］〜［３］のいずれかに記載のＣＺＴＳ化合物半導体薄膜形成用ナノ粒子の製造方法。
［８］
前記ナノ粒子は、Ｃｕ2-xＳyＳｅ2-y（０≦ｘ≦１、０≦ｙ≦２）、Ｚｎ2-xＳyＳｅ2-y（０≦ｘ≦１、０≦ｙ≦２）、及びＳｎ2-xＳyＳｅ2-y（０≦ｘ≦１、０≦ｙ≦２）からなる群から選ばれる式により表される化合物の少なくとも１種である［１］〜［３］のいずれかに記載のＣＺＴＳ化合物半導体薄膜形成用ナノ粒子の製造方法。
［９］
前記ナノ粒子の粒径は、１〜２００ｎｍである［１］〜［３］のいずれかに記載のＣＺＴＳ化合物半導体薄膜形成用ナノ粒子の製造方法。
［１０］
前記ナノ粒子を構成する化合物の各元素の組成比はＣｕ／（Ｚｎ＋Ｓｎ）＝０．６〜０．９９である［７］に記載のＣＺＴＳ化合物半導体薄膜形成用ナノ粒子の製造方法。
［１１］
［１］〜［３］のいずれかに記載の方法により製造されたＣＺＴＳ化合物半導体薄膜形成用ナノ粒子。
［１２］
［１１］に記載のナノ粒子を有機溶媒に分散させてなるＣＺＴＳ化合物半導体薄膜形成用インク。
［１３］
［１１］に記載のナノ粒子を有機溶媒に分散させることを具備するＣＺＴＳ化合物半導体薄膜形成用インクの製造方法。
［１４］
前記有機溶媒は、メタノール及びピリジンからなる群から選ばれる少なくとも１種である［１３］に記載のＣＺＴＳ化合物半導体薄膜形成用インクの製造方法。
［１５］
前記インクに、バインダとしてＳｅ化合物及びＳ化合物からなる群から選ばれる少なくとも１種を添加することを含む［１３］または［１４］に記載のＣＺＴＳ化合物半導体薄膜形成用インクの製造方法。
［１６］
前記インクに、バインダとしてチオ尿素を添加することを含む［１３］または［１４］に記載のＣＺＴＳ化合物半導体薄膜形成用インクの製造方法。
［１７］
前記インクに、バインダとしてＳｅ元素を含む粒子及びＳ元素を含む粒子からなる群から選ばれる少なくとも１種を添加することを含む［１３］または［１４］に記載のＣＺＴＳ化合物半導体薄膜形成用インクの製造方法。
［１８］
前記インクに、バインダとしてＳｅ粒子及びＳ粒子からなる群から選ばれる少なくとも１種を添加することを含む［１３］または［１４］に記載のＣＺＴＳ化合物半導体薄膜形成用インクの製造方法。
［１９］
前記インクにバインダとして添加する粒子の粒径は、１−２００ｎｍである［１７］に記載のＣＺＴＳ化合物半導体薄膜形成用インクの製造方法。
［２０］
［１２］に記載のＣＺＴＳ化合物半導体薄膜形成用インクを塗布または印刷し、熱処理してなるＣＺＴＳ化合物半導体薄膜。
［２１］
基板上に形成された電極上に、［１２］に記載のＣＺＴＳ化合物半導体薄膜形成用インクを塗布または印刷し、熱処理することにより形成されたＣＺＴＳ化合物半導体薄膜からなる光吸収層を具備する太陽電池。
［２２］
基板上に形成された電極上に、［１２］に記載のＣＺＴＳ化合物半導体薄膜形成用インクを塗布または印刷し、ＣＺＴＳ化合物半導体塗膜を形成する工程と、 前記ＣＺＴＳ化合物半導体塗膜を熱処理してＣＺＴＳ化合物半導体薄膜からなる光吸収層を形成する工程とを具備する太陽電池の製造方法。
［２３］
前記ＣＺＴＳ化合物半導体塗膜の熱処理温度は、４５０℃〜６５０℃である［２２］に記載の太陽電池の製造方法。
【符号の説明】
【００８９】
１０１…ガラス基板
１０２…裏面電極
１０３…光吸収層
１０４…バッファ層
１０５…ｉ層
１０６…ｎ層
１０７…表面電極。
【図１】
0005967837.tif 000002
【図２】
0005967837.tif 000003